(57)【特許請求の範囲】
【請求項１】
（ａ）炭素系物質を含むコア；及び
（ｂ）前記コア表面を全体的に取り囲みながら形成される、高分子化合物からなる有機高分子コーティング層を含み、
前記高分子化合物は、（ａ）フッ素成分を含有するエポキシ化合物、（ｂ）フッ素成分を含有するアクリレート系化合物、及び（ｃ）フッ素成分を含有するシラン系化合物からなる群より選択される化合物であり、
前記（ａ）フッ素成分を含有するエポキシ化合物は、下記式（１）で表される化合物を含み、
【化１】
0005961910.tif 000005
前記（ｂ）フッ素成分を含有するアクリレート系化合物は、２，２，２−トリフルオロエチルメタクリレート、２−（ペルフルオロヘキシル）エチルメタクリレート、２−（ペルフルオロオクチル）エチルメタクリレート、２−（ペルフルオロデシル）エチルメタクリレート及び２−（ペルフルオロオクチル）エチルアクリレートからなる群より選択される化合物であり、
前記（ｃ）フッ素成分を含有するシラン系化合物は、トリクロロ（１Ｈ、１Ｈ、２Ｈ、２Ｈ−ペルフルオロオクチル）シランまたはペルフルオロデシルトリクロロシランである、
負極活物質。
【請求項２】
前記炭素系物質は、天然黒鉛；人造黒鉛；繊維状黒鉛；及び非晶質カーボンまたは非晶質カーボンが被覆された黒鉛からなる群より選択される１種以上であることを特徴とする、
請求項１に記載の負極活物質。
【請求項３】
前記有機高分子コーティング層は、単一膜または多層膜からなることを特徴とする、
請求項１又は請求項２に記載の負極活物質。
【請求項４】
前記有機高分子コーティング層の厚さは、５０ｎｍから１００ｎｍであることを特徴とする、
請求項１又は請求項２に記載の負極活物質。
【請求項５】
（i）正極活物質を含む正極、
（ii）請求項１から請求項４までの何れか一項に記載の負極活物質を含む負極、
（iii）分離膜、及び
（iv）電解質、
を含むことを特徴とする、リチウム二次電池。
【請求項６】
請求項１から請求項４までの何れか一項に記載の負極活物質を含む負極を作製する段階と、
前記負極、正極、分離膜及び電解質を用いてリチウム二次電池を作製する段階と、
を有する、リチウム二次電池の製造方法であって、
前記負極を作製する段階は、
請求項１から請求項４までの何れか一項に記載の負極活物質を、集電体上にコーティング及び乾燥して、前記負極を作製する段階、又は、
請求項１から請求項４までの何れか一項に記載の負極活物質及びバインダーを含む組成物を支持体上にキャスティングした後、当該支持体から剥離して得られたフィルムを、前記支持体とは異なる集電体上にラミーネッションして、前記負極を作製する段階、
を含む、
リチウム二次電池の製造方法。
【請求項７】
請求項１から請求項４までの何れか一項に記載の負極活物質を、集電体上にコーティング及び乾燥する段階、又は、
請求項１から請求項４までの何れか一項に記載の負極活物質及びバインダーを含む組成物を支持体上にキャスティングした後、当該支持体から剥離して得られたフィルムを、前記支持体とは異なる集電体上にラミーネッションする段階、
を含む、
リチウム二次電池用の負極の製造方法。
【発明の詳細な説明】
【技術分野】
【０００１】
本発明は、優れた容量特性及びサイクル寿命を示すリチウム二次電池用負極活物質及びこれを含むリチウム二次電池に関する。
【背景技術】
【０００２】
最近、電子装備の小型化及び軽量化が実現されて携帯用電子機器の使用が一般化されるに伴い、これらの電力源として高エネルギー密度を有するリチウム二次電池の研究が活発に行われている。
【０００３】
リチウム二次電池は、正極と負極との間に有機電解液またはポリマー電解液を充填させて製造し、リチウムイオンが正極及び負極で挿入及び脱離される際の酸化、還元反応によって電気的エネルギーを生成する。
【０００４】
リチウム二次電池は、有機電解液を用いて既存のアルカリ水溶液を用いていた電池より２倍以上の高い放電電圧をみせる高エネルギー密度を示す。
【０００５】
リチウム二次電池の正極活物質としては、リチウムイオンが挿入可能なＬｉＣｏＯ２、ＬｉＭｎ２Ｏ４、ＬｉＮｉ１−ｘＣｏｘＯ２（０＜ｘ＜１）などのようなリチウム遷移金属酸化物が主に用いられている。
【０００６】
また、リチウム二次電池の負極活物質としては、構造的、電気的性質を維持しつつリチウムイオンを可逆的に受け入れるか供給することができる物質が用いられ、例えばリチウム金属、リチウム含有金属、またはリチウムイオンの挿入／脱離が可能な金属リチウムとほぼ類似の天然黒鉛、ハードカーボンなどの炭素系物質が主に用いられる。
【０００７】
一方、炭素系負極活物質を単独で用いた電極は、電荷容量が３６０ｍＡｈ／ｇ（理論値：３７２ｍＡｈ／ｇ）と低いため、優れた容量特性を示すリチウム二次電池を提供するには限界があった。
【０００８】
ここに、炭素系負極活物質を代替することができる新しい物質として、リチウム（Ｌｉ）との合金化反応によってリチウムを挿入／脱離することができるシリコン（Ｓｉ）、ゲルマニウム（Ｇｅ）、アンチモン（Ｓｂ）またはチタン（Ｔｉ）のような無機物系活物質が研究されている。しかし、前記無機物系負極活物質は、リチウムの挿入／脱離、すなわち、電池の充放電時に大きな体積変化を引き起こして微粉化（ｐｕｌｖｅｒｉｚａｔｉｏｎ）された粒子が凝集する現象が発生する。このため、負極活物質が電流集電体から電気的に脱離され得、これは長いサイクル下で可逆容量の損失をもたらし得る。このため、前記無機物系負極活物質、及びこれを含むリチウム二次電池は、電荷容量が高い反面、サイクル寿命特性及び容量維持率が低いとの欠点がある。
【０００９】
このような問題点を解決するため、炭素及びシリコン系ナノ粒子複合体を負極活物質とするか、炭素材及び金属炭化物または半金属炭化物（ｃａｒｂｉｄｅ）コーティング層を含む負極活物質（特許文献１を参照）、リチウム−バナジウム系酸化物を含むコア表面に無機酸化物粒子を含むコーティング層を含む負極活物質（特許文献２を参照）、錯塩形態のフッ素系化合物でコーティングされた負極活物質（特許文献３を参照）、及びシリコンなどの非炭素系物質を含むナノチューブ上に無定形炭素層が形成されている負極活物質（特許文献４を参照）が試みられたことがある。しかし、これらの負極活物質もやはり長いサイクル下での可逆容量の損失が比較的に大きく表れ、サイクル寿命特性及び容量維持率が十分ではなかった。また、前記ナノ複合体に含まれた小さくない含量の炭素により容量特性自体も十分ではなかった。
【００１０】
よって、大容量及び高効率を実現できるリチウム二次電池を製造することができる新しい負極活物質の開発が必要な実情である。
【先行技術文献】
【特許文献】
【００１１】
【特許文献１】韓国登録特許公報１０−０６６６８２２
【特許文献２】韓国登録特許公報１０−０８１４８８０
【特許文献３】韓国登録特許公報１０−０８５３３２７
【特許文献４】韓国登録特許公報１０−１０９８５１８
【発明の概要】
【発明が解決しようとする課題】
【００１２】
本発明は、負極と電解質との間の界面安定性及び電池の充放電効率と寿命特性を向上させることができるリチウム二次電池用負極活物質を提供する。
【００１３】
また、本発明は、前記リチウム二次電池用負極活物質を含有する負極を含むリチウム二次電池を提供する。
【課題を解決するための手段】
【００１４】
具体的に、本発明は、
（ａ）炭素系物質からなるコア；及び
（ｂ）前記コア表面に形成される有機高分子コーティング層を含む負極活物質を提供する。
このとき、前記有機高分子コーティング層としては、高分子全体重量中にフッ素成分の含量が５０重量％以上、具体的に５０から９５重量％であるフッ素含有高分子化合物を含むことができる。
具体的に前記フッ素含有高分子化合物は、（ａ）フッ素成分を含有するエポキシ化合物、（ｂ）フッ素成分を含有するアクリレート系化合物、及び（ｃ）フッ素成分を含有するシラン系化合物からなる群より選択され得る。
また、本発明は、（i）正極活物質を含む正極、（ii）本発明の負極活物質を含む負極、（iii）分離膜及び（iv）電解質を含むリチウム二次電池を提供する。
前記リチウム二次電池は、リチウム金属二次電池、リチウムイオン二次電池、リチウムポリマー二次電池またはリチウムイオンポリマー二次電池などであり得る。
【発明の効果】
【００１５】
本発明に係るリチウム二次電池用負極活物質と、これを含むリチウム二次電池用負極とを用いて高容量及び高効率を実現できるリチウム二次電池を製造することができる。
【図面の簡単な説明】
【００１６】
本明細書に添付されている次の図等は、本発明の好ましい実施例を例示するものであり、前述した発明の内容とともに本発明の技術思想をさらに理解させる役割を担うものであるため、本発明はこのような図に記載された事項にのみ限定して解釈されてはならない。
【図１】本発明の一実験例１に係るフッ素含有高分子コーティング層でコーティングされた負極活物質と、フッ素含有高分子でコーティングされていない負極活物質とを含むリチウム二次電池の充放電効率を比較したグラフである。
【発明を実施するための形態】
【００１７】
以下、本発明の好ましい具体例を詳細に説明する。これに先立って、本明細書及び特許請求の範囲に用いられた用語や単語は、通常的且つ辞典的な意味に限定して解釈されてはならず、発明者は、自分の発明を最善の方法で説明するために用語の概念を適切に定義することができるとの原則に立脚して、本発明の技術的思想に符合する意味と概念として解釈されるべきである。したがって、本明細書に記載された実施例に示された構成は、本発明の最も好ましい具体例に過ぎないだけで、本発明の技術的思想を全て代弁するものではないため、本出願時点においてこれらを代替できる多様な均等物と変形例がある可能性があることを理解しなければならない。
【００１８】
先ず、本発明の一実施例では、
（ａ）炭素系物質からなるコア；及び
（ｂ）前記コア表面に形成される有機高分子コーティング層を含む負極活物質を提供する。
前記コアを形成する炭素系物質としては、当業界に知られている通常の炭素材を用いることができ、この非制限的な例としては、天然黒鉛、人造黒鉛、繊維（ｆｉｂｅｒ）状黒鉛、及び非晶質カーボンまたは非晶質カーボンが被覆された黒鉛などがある。また、キッシュ黒鉛（Ｋｉｓｈ  ｇｒａｐｈｉｔｅ、ＫＧ）、ＳＦＧシリーズ（ＳＦＧ−６、ＳＦＧ−１５など）、高配向パイログラファイト（ｈｉｇｈｌｙ  ｏｒｉｅｎｔｅｄ  ｐｙｒｏｌｙｔｉｃｇｒａｐｈｉｔｅ）、ＭＰＣＦ（Ｍｅｓｏｐｈａｓｅ  ｐｉｔｃｈ  ｂａｓｅｄ  ｃａｒｂｏｎ  ｆｉｂｅｒ）、ＭＣＭＢシリーズ（ＭＣＭＢ２８００、ＭＣＭＢ２７００、ＭＣＭＢ２５００など）などのように炭素原子のみからなされており、２０００℃以上の温度で熱処理され完全に結晶化された構造（ｏｒｄｅｒｅｄ  ｓｔｒｕｃｔｕｒｅ）の炭素材なども使用可能である。
【００１９】
このように、前記炭素系物質を含む負極活物質は、高い初期効率を示して電気伝導度が高いので、充放電に伴うサイクル寿命もまた優れるとの利点を有する。また、無機物系活物質に比べて廉価であり、電解液との反応性が比較的に少ないとの利点を有している。したがって、炭素系負極活物質で電極を構成したとき、電極の安定性が高いため、リチウム二次電池の充放電に伴う活物質の体積変化による微粉化及び電気的脱離が減少する効果を得ることができる。
【００２０】
また、本発明の負極活物質において、前記有機高分子コーティング層は、水素原子の全部または一部がフッ素で置換された高分子炭化水素化合物、すなわち、フッ素含有高分子化合物を含むことができる。
【００２１】
具体的に、前記フッ素含有高分子化合物は、高分子化合物の全体重量中にフッ素成分の含量が５０重量％以上、具体的に５０から９５重量％である化合物であって、若し前記高分子化合物内にフッ素成分の含量が５０重量％未満であればフッ素成分による電解液との反応効果が殆どない。
【００２２】
より具体的に、前記フッ素含有高分子化合物は、（ａ）フッ素成分を含有するエポキシ化合物、（ｂ）フッ素成分を含有するアクリレート系化合物、及び（ｃ）フッ素成分を含有するシラン系化合物からなる群より選択することができる。
【００２３】
さらに具体的に、前記（ａ）フッ素成分を含有するエポキシ化合物の例としては、下記式（１）で表されるヘキサフルオロ−１，２−エポキシプロパンを挙げることができる。
【化１】
0005961910.tif 000002
【００２４】
前記（ｂ）フッ素成分を含有するアクリレート系化合物の例として、下記式（２）で表されるアクリレート化合物を挙げることができ、より具体的な例として２，２，２−トリフルオロエチルメタクリレート、２−（ペルフルオロヘキシル）エチルメタクリレート、２−（ペルフルオロオクチル）エチルメタクリレート、２−（ペルフルオロデシル）エチルメタクリレート、２−（ペルフルオロオクチル）エチルアクリレートを挙げることができる。
【化２】
0005961910.tif 000003
前記式（２）で、Ｒは水素または炭素数１から２のアルキル基であり、
ｎは１または２の整数であり、ｍは０または１から１２の整数である。
【００２５】
また、前記（ｃ）フッ素成分を含有するシラン系化合物の例として、下記式（３）で表される化合物を挙げることができ、より具体的な例として、トリクロロ（１Ｈ、１Ｈ、２Ｈ、２Ｈ−ペルフルオロオクチル）シランまたはペルフルオロデシルトリクロロシランを挙げることができる。
【化３】
0005961910.tif 000004
前記式（３）で、ｏは１から１２の整数であり、ｐは１または２の整数である。
【００２６】
前記本発明の負極活物質において、前記有機高分子コーティング層は単一膜または多層膜形態で構成されてよく、電池の容量及び効率を増大させるための範囲内で厚さに特別な制限を設けないが、１００ｎｍ以下、例えば５０ｎｍから１００ｎｍであり得る。前記厚さが５０ｎｍ以下の場合、有機高分子コーティング層をコーティングすることで得ようとする効果を得ることができず、前記厚さが１００ｎｍを超過すると、ＳＥＩ（Ｓｏｌｉｄ  Ｅｌｅｃｔｒｏｌｙｔｅ  Ｉｎｔｅｒｆａｃｅ）膜の形成に参加する有機高分子の量が増えてＳＥＩ膜が厚く形成されるため、電池性能をむしろ減少させる。
【００２７】
また、前記本発明の一実施例に係るリチウム二次電池用負極活物質は、炭素系物質を含むコア表面に、当業界で知られている通常のコーティング方法を用いて有機高分子をコーティングすることにより製造することができる。
【００２８】
前記コーティング方法は、化学気相蒸着方法以外にも、非制限的な例として溶媒蒸発法、共沈法、沈殿法、ゾルゲル法、吸着後のフィルター法やスパッタなどを含むことができる。
【００２９】
具体的に、前記コーティング方法は、工程圧力を０．５ｔｏｒｒに維持した状態でニッケルワイヤー（Ｎｉ／  Ｃｒ  ８０／２０）を６５０℃で加熱（ｈｅａｔｉｎｇ）し、有機高分子コーティング層用ソースガス、例えばヘキサフルオロプロピレンオキシド（ｈｅｘａｆｌｕｏｒｏｐｒｏｐｙｌｅｎｅ  ｏｘｉｄｅ；  ＨＦＰＯ）を５０ｓｃｃｍ流しつつ、ＨＷ  ＣＶＤ（Ｈｏｔ  ｗｉｒｅ  ｃｈｅｍｉｃａｌ  ｖａｐｏｒ  ｄｅｐｏｓｉｔｉｏｎ；熱線化学気相蒸着）方法を用いて炭素系物質（天然黒鉛）を含むコア表面にフッ素含有有機高分子物質、例えば、ヘキサフルオロ−１，２−エポキシプロパンをコーティングする。
【００３０】
このとき、前記熱によって分離された：ＣＦ３ラジカル等がコア表面に容易に蒸着できるように、前記コーティング工程を行う間、コアサンプル下部に冷却水を備えて冷却する工程を同時に行う。また、前記コア表面にフッ素含有有機高分子層が全体的に均等にコーティングできるように、天然黒鉛をサンプルホルダーに積載し、３０分蒸着後に天然黒鉛を混合（ｍｉｘｉｎｇ）して再蒸着する方式で３回、または６回繰り返し蒸着することができる。
【００３１】
このとき、前記方法を実施する際、有機高分子コーティング層用ソースガスは１５から１００ｓｃｃｍの範囲、具体的に５０ｓｃｃｍで供給されなければならず、工程圧力は１ｔｏｒｒ以下、具体的に約０．５ｔｏｒｒで、ワイヤ加熱温度は５５０から７００℃、具体的に約６５０℃を維持しなければならない。ソースガス供給量及び工程圧力が前記範囲未満の場合、薄膜蒸着に時間が長くかかり、ワイヤ加熱温度が５００℃以下の場合、薄膜の均一性が低下することになり均一な厚さの有機高分子コーティング層を形成することができないため、電池の電気化学的性能が低下する。また、ソースガス供給量、ワイヤ加熱温度などが前記範囲を超過すると、コア表面に結合するフッ素成分の結合速度が増加しつつコーティング層の粒子サイズが大きくなるので、均一な厚さの有機高分子コーティング層を形成することができないため、電池の電気化学的性能が低下する。
【００３２】
一方、ＳＥＩ膜は、リチウムイオンが正極と負極との間を往復しつつ誘発される最初の充放電時に負極活物質表面と電解液が反応して形成される。ＳＥＩ膜は、イオントンネルの役割を担いリチウムイオンのみ通過させ、リチウムイオンが再度負極または他の物質と副反応をすることを防止する。すなわち、ＳＥＩ膜が形成されると電解液がさらに分解されることを抑制し、電解液中のリチウムイオンの量が可逆的に維持されるため、安定的な充放電を維持して電池の寿命特性を改善することができる。
【００３３】
しかし、ＳＥＩ膜が形成されるとき一定量のリチウムが消耗されるため、可逆性リチウムの量が減り、結局、電池の容量が減少することとなる。特に、リチウム供給源が正極にある現在の二次電池システムで負極の非可逆容量が大きい場合、負極の非可逆を介して正極側にデッドボリューム（ｄｅａｄ  ｖｏｌｕｍｅ）が発生することになるので、実際に正極で用いることのできる容量より電池の容量が減少する原因となる。
【００３４】
さらに、従来の炭素材をリチウム二次電池の負極活物質として用いる二次電池は、満充電状態で高温貯蔵時に、時間の経過に伴いＳＥＩ膜の耐久性が徐々に低下しながら負極が露出され、このように露出された負極の表面が周囲の電解液と反応して副反応を持続的に起こしつつＣＯ、ＣＯ２、ＣＨ４などのガスが発生するため、電池内圧の上昇を招くだけでなく、電解液との副反応による低い充電容量及び初期充放電サイクルでの非可逆容量発生によるサイクル寿命の減少などの問題が発生する。
【００３５】
これに反して、本発明では、炭素系物質を含むコア表面にリチウムとの反応性が最小化された安定したフッ素含有有機高分子コーティング層を形成することにより、初期充放電時にリチウムイオンとフッ素の反応によってＳＥＩ膜をより容易に形成し、電解液に対する副反応が減少された負極活物質を提供することができるだけでなく、電池の充放電過程の間に負極表面のＳＥＩ膜の形成に使用される可逆性リチウムの量を最小化させることで、電池の充放電サイクルに伴う可逆効率及び寿命特性を向上させ、電池の高容量及び高効率を実現することができる。
【００３６】
実際に、本発明の炭素−フッ素結合コーティング層が形成された負極活物質を用いる二次電池の充放電効率を確認した結果、本発明の二次電池が約８９％以上の初期充放電効率を有することが確認できた。
【００３７】
また、フッ素含有有機高分子コーティング層で表面処理された炭素材は、既存の炭素より極性（ｐｏｌａｒｉｔｙ）の性質をさらに多く有することになるので、極性溶媒からなるカーボネート系列の電解液を用いるときより優れた濡れ性（ｗｅｔｔｉｎｇ）の効果を奏することができ、これによりリチウムの移動が急速になされ電池の速度特性もまた向上され得る。
【００３８】
また、本発明は、（i）正極活物質を含む正極、（ii）本発明の負極活物質を含む負極、（iii）分離膜、及び（iv）電解質を含むリチウム二次電池を提供する。
前記リチウム二次電池は、リチウム金属二次電池、リチウムイオン二次電池、リチウムポリマー二次電池またはリチウムイオンポリマー二次電池などであり得る。
【００３９】
前記（i）正極は、正極活物質、結合剤及び溶媒を混合して正極活物質組成物を製造した後、これをアルミニウム集電体に直接コーティングするか、または別途の支持体上にキャスティングし、この支持体から剥離させた正極活物質フィルムをアルミニウム集電体にラミネーションして製造することができる。
【００４０】
このとき、前記正極活物質としては、リチウムを挿入／脱離することができる材料が用いられてよく、具体的に金属酸化物、リチウム複合金属酸化物、リチウム複合金属硫化物及びリチウム複合金属窒化物などを挙げることができ、より具体的にＬｉＣｏＯ２、ＬｉＮｉＯ２、ＬｉＣｌＯ４、ＬｉＣＦ３ＳＯ３、ＬｉＰＦ６、ＬｉＢＦ４、ＬｉＡｓＦ６、ＬｉＮ（ＣＦ３ＳＯ２）２またはＬｉＭｎ２Ｏ４などのリチウムマンガン酸化物、リチウムコバルト酸化物、リチウムニッケル酸化物、リチウム鉄酸化物またはこれらの組み合わせによって形成される複合酸化物などのようなリチウム吸着物質（ｌｉｔｈｉｕｍ  ｉｎｔｅｒｃａｌａｔｉｏｎ  ｍａｔｅｒｉａｌ）などが用いられてよいが、これらに限定されるものではない。
【００４１】
前記（ii）負極は、集電体上に本発明の負極活物質を直接コーティング及び乾燥して製造するか、または前記正極と同様に本発明の負極活物質と結合剤及び溶媒を含む組成物を別途の支持体上にキャスティングした後、この支持体から剥離して得られたフィルムを集電体上にラミネーションして製造することができる。
【００４２】
このとき、結合剤としては、ビニリデンフルオライド／ヘキサフルオロプロピレンコポリマー、ポリビニリデンフルオライド、ポリアクリロニトリル、ポリメチルメタクリレート、ポリテトラフルオロエチレン及びその混合物が用いられてよいが、これに限定されるものでない。
【００４３】
前記負極及び正極を製造するための集電体用金属材料としては、導電性が高い金属で、前記材料のペーストに容易に接着することができる金属であれば使用上の制限がない。例えば、正極電流集電体の非制限的な例としては、アルミニウム、ニッケルまたはこれらの組み合わせによって製造されるホイルなどを挙げることができ、負極電流集電体の非制限的な例としては、銅、金、ニッケルまたは銅合金またはこれらの組み合わせによって製造されるホイルなどが挙げられる。
【００４４】
前記負極活物質組成物及び正極活物質組成物は、選択的に導電材、バインダー及び分散媒の少なくとも何れか一方などを少量添加することができる。前記導電材としては、構成された電池内で化学変化を起こさない電子伝導性材料であればいずれも使用可能である。例えば、アセチレンブラック、ケッチェンブラック、ファーネスブラック、サーマルブラックなどのカーボンブラック、天然黒鉛、人造黒鉛、金属粉末を用いる。前記バインダーとしては、熱可塑性樹脂、熱硬化性樹脂のいずれかを用いてもよく、これらを組み合わせて用いることもできる。これらの中では、ポリフッ化ビニリデン（ＰＶｄＦ）またはポリテトラフルオロエチレン（ＰＴＦＥ）が好ましい。また、分散媒としては、イソプロピルアルコール、Ｎ−メチルピロリドン（ＮＭＰ）、アセトンなどが使用可能である。前記導電材、結合剤、バインダー及び溶媒などの含量は、リチウム二次電池で通常用いるレベルで用いられてよい。
【００４５】
前記（iii）分離膜としては、リチウム二次電池で正極及び負極の内部短絡を遮断し、電解液を含浸する役割を担うものであればいずれも使用可能であるが、具体的な例としては、ポリエチレン、ポリプロピレン、ポリオレフィン系多孔性分離膜、ポリビニリデンフルオライドまたはこれらの２層以上の多層膜が用いられてよく、ポリエチレン／ポリプロピレン２層セパレータ、ポリエチレン／ポリプロピレン／ポリエチレン３層セパレータ、ポリプロピレン／ポリエチレン／ポリプロピレン３層セパレータなどのような混合多層膜が用いられてもよい。
【００４６】
前記（iv）リチウム二次電池に充填される電解質としては、非水性電解質または公知の固体電解質などを用いることができ、リチウム塩が溶解されたものを用いることができる。
【００４７】
前記非水性電解質の溶媒としては、エチレンカーボネート、ジエチレンカーボネート、プロピレンカーボネート、ブチレンカーボネート、ビニレンカーボネートなどの環状カーボネート、ジメチルカーボネート、メチルエチルカーボネート、ジエチルカーボネートなどの鎖状カーボネート、メチルアセテート、エチルアセテート、プロピルアセテート、メチルプロピオネート、エチルプロピオネート、γ−ブチロラクトンなどのエステル類、１，２−ジメトキシエタン、１，２−ジエトキシエタン、テトラヒドロフラン、１，２−ジオキサン、２−メチルテトラヒドロフランなどのエーテル類、アセトニトリルなどのニトリル類、ジメチルホルムアミドなどのアミド類などを用いることができるが、これに限定されるものではない。これらを単独でまたは複数組み合わせて用いることができる。特に、環状カーボネートと鎖状カーボネートとの混合溶媒を用いることができる。またはポリエチレンオキシド、ポリアクリロニトリルなどの重合体電解質に電解液を含浸したゲル状重合体電解質や、ＬｉＩ、Ｌｉ３Ｎなどの無機固体電解質も用いることができるが、これに限定されるものではない。
【００４８】
前記リチウム塩としては、ＬｉＰＦ６、ＬｉＢＦ４、ＬｉＳｂＦ６、ＬｉＡｓＦ６、ＬｉＣｌＯ４、ＬｉＣＦ３ＳＯ３、Ｌｉ（ＣＦ３ＳＯ２）２Ｎ、ＬｉＣ４Ｆ９ＳＯ３、ＬｉＳｂＦ６、ＬｉＡｌＯ４、ＬｉＡｌＯ２、ＬｉＡｌＣｌ４、ＬｉＣｌ及びＬｉＩからなる群より選択されるものを用いることができるが、これに限定されるものでない。
【００４９】
本発明のリチウム二次電池を製造する方法は、当業界に知られている通常の方法を用いることができ、一実施例を挙げると、前記正極、負極の間に分離膜を介在して組み立てた後、非水電解液を注入して製造される。
【００５０】
前記方法で製作されたリチウム二次電池の外形には制限がないが、缶からなる円筒形、角形またはポーチ（ｐｏｕｃｈ）型であることが好ましい。
【００５１】
以下、本発明を具体的に説明するために実施例を挙げて詳細に説明する。しかし、本発明に係る実施例は、いくつかの異なる形態に変形することができ、本発明の範囲が以下に詳述する実施例に限定されるものと解釈されてはならない。本発明の実施例は、当業界で平均的な知識を有する者に本発明をより完全に説明するために提供されるものである。
【００５２】
［実施例］
実施例１．負極活物質（１）の製造
工程圧力を０．５ｔｏｒｒに維持した状態で、ニッケルワイヤ（ｗｉｒｅ）（Ｎｉ／Ｃｒ  ８０／２０）を６５０℃で加熱しながら、ヘキサフルオロプロピレンオキシド（ＨＦＰＯ）を５０ｓｃｃｍ流しつつＨＷ  ＣＶＤ方法で炭素系物質（天然黒鉛）からなるコア表面にヘキサフルオロ−１，２−エポキシプロパン（５０ｎｍ）がコーティングされた負極活物質（１）を形成した。このとき、蒸着工程を行うと同時にコアサンプル下部は冷却水を利用して冷却した。
【００５３】
実施例２．負極活物質（２）の製造
ヘキサフルオロ−１，２−エポキシプロパンの代わりに２，２，２−トリフルオロエチルメタクリレートを用いることを除いては、前記実施例１と同一の方法を実施して負極活物質（２）を製造した。
【００５４】
実施例３．負極活物質（３）の製造
ヘキサフルオロ−１，２−エポキシプロパンの代わりに２−（ペルフルオロヘキシル）エチルメタクリレートを用いることを除いては、前記実施例１と同一の方法を実施して負極活物質（３）を製造した。
【００５５】
実施例４．負極（１）の製造
ポリビニリデンフルオライドバインダーが溶解されているＮ−メチル−２−ピロリドン溶液に、実施例１で製造された負極活物質とカーボンブラック導電材を混合して負極活物質スラリーを製造した。前記負極活物質（１）スラリーをドクターブレード法によって厚さ１２μｍの銅集電体に塗布し、真空雰囲気下の１２０℃で、１０時間の間乾燥してＮ−メチル−２−ピロリドンを揮発させた。以後、得られた生成物を圧延して本発明の負極（１）を製造した。
【００５６】
実施例５．負極（２）の製造
実施例１の負極活物質の代わりに実施例２の負極活物質（２）を用いることを除いては、前記実施例４と同一の方法を実施して本発明の負極（２）を製造した。
【００５７】
実施例６．負極（３）の製造
実施例１の負極活物質の代わりに実施例３の負極活物質（３）を用いることを除いては、前記実施例４と同一の方法を実施して本発明の負極（３）を製造した。
【００５８】
実施例７．二次電池（１）の製造
リチウムコバルトオキシド（ＬｉＣｏＯ２）正極活物質とカーボンブラックの導電材とを混合して混合物を製造した。ポリビニリデンフルオライドバインダーをＮ−メチル−２−ピロリドン溶媒に溶解してバインダー溶液を製造し、このバインダー溶液に前記混合物を添加して正極活物質スラリーを製造した。製造された正極活物質スラリーをドクターブレード法により厚さ２０μｍのアルミ箔に塗布し、真空雰囲気下の１２０℃で、１０時間の間乾燥させてＮ−メチル−２−ピロリドンを揮発させた。以後、得られた生成物を圧延して正極を製造した。
【００５９】
製造された正極と前記実施例４の負極（１）、及び電解質として１ＭのＬｉＰＦ６／エチレンカーボネート（ＥＣ）：エチルメチルカーボネート（ＥＭＣ）（体積比１：１）を用いて通常の方法でリチウム二次電池（１）を製造した。
【００６０】
実施例８．二次電池（２）の製造
実施例４の負極の代わりに実施例５の負極（２）を用いることを除いては、前記実施例７と同一の方法を実施して本発明の二次電池（２）を製造した。
【００６１】
実施例９．二次電池（３）の製造
実施例４の負極の代わりに実施例６の負極（３）を用いることを除いては、前記実施例７と同一の方法を実施して本発明の二次電池（３）を製造した。
【００６２】
比較例１．
コバルトアセテート（Ｃｏ（ＣＨ３ＣＯＯ）２・Ｈ２Ｏ）を蒸留水に溶解させてコバルトアセテート水溶液を製造した後、この溶液を炭素材である人造黒鉛Ａ（人造黒鉛系列）に炭素材に比べたコバルト重量比（Ｃｏ／Ｃ）の４重量％の量で添加した。以後、攪拌しつつ溶媒を蒸発させ、溶媒を完全に除去した後、得られた炭素材粉末を真空オーブンで１２時間の間乾燥させた。乾燥した粉末をアルゴンが満たされた電気反応炉で２時間の間８００℃で表面処理し、コバルト炭化物でコーティングされた炭素材を収得した。このような方法により得られた炭素材負極活物質を用いることを除いては、前記実施例４及び７と同一の方法を行って負極及び二次電池を製造した。
【００６３】
［実験例］
実験例１．リチウム二次電池の性能評価
本発明の実施例７で製造された二次電池（１）と比較例１で製造された二次電池との性能評価を下記のように行った。
【００６４】
各電池を２．０から０．００５Ｖ（ｖｓ．Ｌｉ／Ｌｉ＋）の充放電領域で充放電効率を測定した。このとき、電流密度は０．１Ｃであり、初期充放電効率（％）は最初の放電容量に比べ最初の充電容量をパーセント化したものである。初期充放電効率を確認した結果、フッ素含有コーティング層が形成された炭素材を用いた実施例７のリチウム二次電池は、有機高分子でコーティングされていない炭素負極活物質を用いた比較例１のリチウム二次電池に比べて約１から３％の充放電効率の増大を示した（図１を参照）。
【００６５】
このような結果によって、本発明のフッ素含有有機高分子コーティング層でコーティングされた負極活物質を用いる二次電池の場合、従来の負極活物質を用いる二次電池に反し、負極の初期非可逆容量を減少させて電池の充放電効率を有意的に増加させることを確認することができ、また、非活性／高温処理を介した本発明の表面改質法が卓越した負極特性の強化を起こすとのことが分かった。
【図１】
0005961910.tif 000006